(57)【要約】【課題】シュレッダーダストを、追加的な設備やエネルギーを要することなく、逆に有効利用しつつ処理することができるセメント製造工程を用いたシュレッダーダストの処理方法を提供する。【解決手段】セメント原料を、窯前４側に設けられた主バーナ５によって内部が高温雰囲気に保持されたセメントキルン１の窯尻２側から供給して、窯前４側に送りつつ焼成するセメント製造工程を用いたシュレッダーダストの処理方法であって、上記シュレッダーダストを、比重差によって可燃分を主体とする軽量ダストと不燃分を主体とする重量ダストとに分別し、上記軽量ダストをセメントキルン１の窯前４から内部に投入するとともに、上記重量ダストを上記セメント原料と共にセメントキルン１内に導入する。【選択図】図１
2010131551.tif 000002
【特許請求の範囲】
【請求項１】
セメント原料を、窯前側に設けられた主バーナによって内部が高温雰囲気に保持されたセメントキルンの窯尻側から供給して、上記窯前側に送りつつ焼成するセメント製造工程を用いたシュレッダーダストの処理方法であって、
上記シュレッダーダストを、比重差によって可燃分を主体とする軽量ダストと不燃分を主体とする重量ダストとに分別し、上記軽量ダストを上記セメントキルンの上記窯前から内部に投入するとともに、上記重量ダストを上記セメント原料と共に上記セメントキルン内に導入することを特徴とするセメント製造工程を用いたシュレッダーダストの処理方法。
【請求項２】
上記シュレッダーダストは、自動車の解体時に発生するシュレッダーダスト（ＡＳＲ）であることを特徴とする請求項１に記載のセメント製造工程を用いたシュレッダーダストの処理方法。
【請求項３】
上記窯尻における排ガス中の塩素濃度を検出し、当該塩素濃度が７０００ｐｐｍを超えた際に、上記分別の比重差を高めることにより、上記窯尻から上記セメントキルン内に導入する上記重量ダストの量を減少させるとともに上記窯前から内部に投入する上記軽量ダストの量を増加させ、かつ上記塩素濃度が１００００ｐｐｍを超えた際に、上記重量ダストの投入を停止することを特徴とする請求項１または２に記載のセメント製造工程を用いたシュレッダーダストの処理方法。
【請求項４】
上記シュレッダーダストを、上記軽量ダストと重量ダストとに分別する際に、上記重量ダストから非鉄金属を分別して回収した後に、残った上記重量ダストを上記セメント原料と共に上記セメントキルン内に導入することを特徴とする請求項１ないし３のいずれかに記載のセメント製造工程を用いたシュレッダーダストの処理方法。
【請求項５】
上記軽量ダストを、上記主バーナに隣接して設けられた補助バーナから、圧縮空気とともに上記セメントキルンの内部に向けて投入することを特徴とする請求項１ないし４のいずれかに記載のセメント製造工程を用いたシュレッダーダストの処理方法。
【発明の詳細な説明】
【技術分野】
【０００１】
本発明は、セメントクリンカを製造するセメント製造工程を利用して、自動車等のリサイクル時に発生したシュレッダーダストを安定的に処理するための処理方法に関するものである。
【背景技術】
【０００２】
近年、各種の自動車や、一般家庭あるいは事務所から排出されたエアコン、テレビ、冷蔵庫、洗濯機等の電化製品に対するリサイクル法の適用に伴って、上記自動車や家電製品を解体して「事前選別処理品目」を回収することが義務づけられている。
【０００３】
この結果、例えば上記自動車については、先ず解体業者によって上記事前選別処理部品目に挙げられているエアバック類、タイヤ、バッテリー等の部品が回収された後に、シュレッダーによって裁断され、さらにワイヤーハーネスやプリント基板の一部等の再生使用可能な金属その他の有用なものが分離・回収されることにより、残渣物として各種のプラスチック、ゴム、ガラス、発泡ウレタン等を多く含むＡＳＲ（Automobile Shredder Residue）と呼ばれるシュレッダーダストが発生する。
【０００４】
このようにして発生するシュレッダーダストは、解体される車両重量の約２０％を占めるといわれており、かつその発生量は年々増加の一途をたどっている。
一方、上記シュレッダーダストの処理方法としては、以前はもっぱら埋め立て処理によっていたが、埋め立て処理場の確保が難しくなってきているうえに、特に上記シュレッダーダストにあっては、嵩比重が概ね０．１〜０．２程度と極めて小さいという問題点がある。
【０００５】
このため、この種のシュレッダーダストを、埋め立てに依らずに別途処理する様々な方法が開発されつつある。
例えば、下記特許文献１においては、シュレッダーダストを不活性ガス存在下で、軽油や重油等の溶剤とともに加熱および加圧して液相溶解することにより、上記シュレッダーダストに含まれる有機成分を液状成分またはガスに転換し、当該液状成分またはガスを燃料等として再利用するとともに、残渣を水洗浄してアルミニウム等の金属を回収するシュレッダーダストの処理方法が提案されている。
【０００６】
しかしながら、上記処理方法にあっては、シュレッダーダストを液相溶解するために、不活性ガスや溶剤を加える必要があり、しかも、別途加熱装置や加圧装置が必要となるために、追加的なエネルギーや装置を要し、よって総じて処理コストが嵩むという問題点がある。
【０００７】
また、下記特許文献２においては、シュレッダーダストから金属選別工程において金属片を取り除いた後に、比重差によってプラスチック片と可燃物片とに分離し、分離されたプラスチック片および可燃物片を所望の発熱量に対応する割合となるように調合して、加圧成形することにより廃プラスチック固形燃料とするシュレッダーダストのリサイクル方法が提案されている。
【０００８】
ところが、上記従来のシュレッダーダストのリサイクル方法においても、廃プラスチック固形燃料を成形するための成形機が必要となるという問題点がある。加えて、プラスチック片と可燃物片とを所望の発熱量となる割合に調合しているために、排出量の多い一方が、依然として廃棄物として残存してしまい、そのための別途処理が必要になるという問題点がある。
【特許文献１】特開２００４−２７５８８９号公報
【特許文献２】特開２００６−１８１５２０号公報
【発明の開示】
【発明が解決しようとする課題】
【０００９】
本発明は、かかる事情に鑑みてなされたもので、シュレッダーダストを、追加的な設備やエネルギーを要することなく、逆に有効利用しつつ処理することができるセメント製造工程を用いたシュレッダーダストの処理方法を提供することを課題とするものである。
【課題を解決するための手段】
【００１０】
上記課題を解決するために、請求項１に記載の発明は、セメント原料を、窯前側に設けられた主バーナによって内部が高温雰囲気に保持されたセメントキルンの窯尻側から供給して、上記窯前側に送りつつ焼成するセメント製造工程を用いたシュレッダーダストの処理方法であって、上記シュレッダーダストを、比重差によって可燃分を主体とする軽量ダストと不燃分を主体とする重量ダストとに分別し、上記軽量ダストを上記セメントキルンの上記窯前から内部に投入するとともに、上記重量ダストを上記セメント原料と共に上記セメントキルン内に導入することを特徴とするものである。
【００１１】
また、請求項２に記載の発明は、請求項１に記載の発明において、上記シュレッダーダストが、自動車の解体時に発生するシュレッダーダスト（ＡＳＲ）であることを特徴とするものである。
【００１２】
さらに、請求項３に記載の発明は、請求項１または２に記載の発明において、上記窯尻における排ガス中の塩素濃度を検出し、当該塩素濃度が７０００ｐｐｍを超えた際に、上記分別の比重差を高めることにより、上記窯尻から上記セメントキルン内に導入する上記重量ダストの量を減少させるとともに上記窯前から内部に投入する上記軽量ダストの量を増加させ、かつ上記塩素濃度が１００００ｐｐｍを超えた際に、上記重量ダストの投入を停止することを特徴とするものである。
【００１３】
また、請求項４に記載の発明は、請求項１〜３のいずれかに記載の発明において、上記シュレッダーダストを、上記軽量ダストと重量ダストとに分別する際に、上記重量ダストから非鉄金属を分別して回収した後に、残った上記重量ダストを上記セメント原料と共に上記セメントキルン内に導入することを特徴とするものである。
【００１４】
また、請求項５に記載の発明は、請求項１〜４のいずれかに記載の発明において、上記軽量ダストを、上記主バーナに隣接して設けられた補助バーナから、圧縮空気とともに上記セメントキルンの内部に向けて投入することを特徴とするものである。
【００１５】
なお、請求項１〜５に記載の発明において、重量ダストをセメント原料と共にセメントキルン内に導入するとは、分別された上記重量ダストを、さらに破砕等して細粒径化させる必要がある場合には、セメント製造工程の最上流側工程において石灰石、粘土、珪石および酸化鉄原料等のセメント原料を粉砕混合するための乾式ミルに投入して、粉砕しつつ上記セメント原料と混合し、最終的にセメントキルンの窯尻部分から内部に導入する。
【００１６】
また、予め分別工程において上記重量ダストを粉砕する等して、そのままセメント原料に混合しても問題がない程度まで細粒径化しておいた場合には、直接セメントキルンの窯尻部分から内部に投入することも可能である。
【００１７】
この際に、投入可能な窯尻部分とは、セメントキルンの窯尻側において当該セメントキルンを回転自在に支持する窯尻のケーシングおよびセメントキルンの上流側にセメント原料を予熱するプレヒータが設けられている場合には、当該プレヒータから上記ケーシングに至る移送管、並びに上記セメントキルンの前段に仮焼炉を有している場合には、この仮焼炉である。
【発明の効果】
【００１８】
請求項１〜５のいずれかに記載の発明において、先ずセメント製造工程においては、セメント原料がセメントキルン内の約１４５０℃の高温雰囲気下で焼成されることによりセメントクリンカが製造される。そこで、シュレッダーダストから分別された可燃分を主体とする軽量ダスト、上記セメントキルンの上記窯前から内部に投入して、当該可燃分を主バーナの火炎によって燃焼させることにより、上記主バーナの燃料の一部として利用した上で、処理することができる。
【００１９】
また、セメント原料中には、石灰石（ＣａＣＯ3）とともに粘土、珪石および酸化鉄原料、すなわちＳｉＯ2、Ａｌ2Ｏ3およびＦｅ2Ｏ3が含まれている。このため、上記シュレッダーダストから分離された重量ダストのうちの主たる成分である鉄やガラス（ＳｉＯ2）は、最終的に上記セメントキルンの窯尻部分から内部に導入されることにより、セメント原料と共にセメントキルン内において焼成されて、上記セメント原料の一部として利用される。なお、上記重量ダスト中に含まれる可燃分は、セメントキルン内に導入されるまえに燃焼することにより、同様に燃料の一部として利用される。
【００２０】
ここで、請求項２に記載の発明のように、上記シュレッダーダストがＡＳＲである場合には、当該シュレッダーダストには、一般に可燃物として紙、布、木類、プラスチック類、ゴム等が含まれている。また、不燃物としては、ガラスおよび鉄、アルミニウム、銅等の金属が含まれている。このため、上記可燃物については、上述したように、セメントキルン内において燃焼することにより、上記主バーナの燃料の一部として利用することができる。また、鉄、ガラスおよびアルミニウムは、セメント原料の一部として利用することができる。
【００２１】
したがって、上記シュレッダーダストを軽量ダストと重量ダストとに分別するに際しては、厳密に可燃分と重量ダストとを分別するまでの必要はなく、セメントキルン内は１４５０℃程度の高温雰囲気下に保持されているために、重量ダスト中に可燃分が混在していても、当該可燃分は、セメント原料と共に粉砕・混合された場合には、当該セメント原料の予熱工程において、また直接窯尻部分に投入された場合には、遅くともセメントキルン内において燃焼することになる。
【００２２】
これに対して、軽量ダスト中における不燃分の混入量が多いと、窯前側からセメントキルン内に投入されるために、充分に焼成されないおそれがある。このため、上記軽量ダストと重量ダストとを分別するにあたっては、重量ダスト中に可燃物が混入しても問題なく、逆に軽量ダスト中における不燃分の混入量が極力少なくなるような比重差を設定して分別することが好ましい。
【００２３】
なお、銅等の他の金属は、セメント原料中に残存することになるが、当該セメント原料の総量に対する含有量が極めて少ないために、製造されたセメントクリンカの品質に悪影響を与えるおそれはない。
【００２４】
ところで、特に請求項２に記載の発明のように、上記シュレッダーダストがＡＳＲである場合には、下記表１に示すように、ウレタン類、硬質プラスチック類、軟質プラスチック類、ゴム類等の塩化濃度が高い部材が多く含まれている。そして、これらの部材のうち、比重の大きなものは、重量ダストに分別されてセメントキルンの窯尻に導入されることになる。
【００２５】
【表１】
2010131551.tif 000003
【００２６】
他方、この種のセメント製造設備においては、窯尻における排ガス中の塩素濃度が概ね１００００ｐｐｍを超えると、プレヒータ下部のサイクロンが閉塞しやすくなることが知られている。また、上記塩素濃度が急激に上昇すると、コーチング(付着物)の成長速度が増し、さらに閉塞しやすくなることも知られている。
【００２７】
この点、請求項３に記載の発明によれば、上記窯尻における排ガス中の塩素濃度を検出して、この塩素濃度が７０００ｐｐｍを超えた際に、上記分別の比重差を高めることにより、窯尻からセメントキルン内に導入される重量ダストの量を減少させるとともに窯前から内部に投入する軽量ダストの量を増加させ、さらに上記塩素濃度が１００００ｐｐｍを超えた際に、上記重量ダストの投入を停止しているために、かかる弊害が生じることを未然に防止することができ、安定的な操業を確保することができる。
【００２８】
なお、シュレッダーダスト中に銅等の金属が含まれている場合には、一般にこれらの金属は貴重であって、かつ再利用が容易であることから、請求項４に記載の発明のように、上記シュレッダーダストを軽量ダストと重量ダストとに分別する際に、上記銅等の非鉄金属を分別して回収した後に、残った上記重量ダストを上記窯尻部分に投入すれば、一層リサイクルの主旨に合致した経済的な処理を行うことができて好適である。
【００２９】
加えて、例えば重量ダスト中の銅の大部分は、塩化ビニル等の塩素濃度が高い被覆物によって被覆された形態で存在しているために、当該銅を除去することにより、同時に重量ダスト中の塩素含有量も大幅に低減させることができるという効果も得られる。
【００３０】
さらに、セメントキルンの上記窯前側に投入する軽量ダストは、既述の通り嵩比重が極めて小さいために、請求項５に記載の発明のように、セメントキルンの主バーナに隣接して補助バーナを設け、当該補助バーナから圧縮空気とともにセメントキルン内部に向けて投入すれば、容易かつ円滑に上記主バーナの火炎によって燃焼させることができる。
【発明を実施するための最良の形態】
【００３１】
（第１の実施形態）
図１は、本発明に係るセメント製造工程を用いたシュレッダーダストの処理方法の第１の実施形態を実施するためのセメント製造設備およびＡＳＲ分別設備を示すものである。
先ず上記セメント製造設備について説明すると、図１中符号１がセメント原料を焼成するためのセメントキルンである。このセメントキルン１は、軸芯回りに回転自在に設けられたロータリーキルンであり、図中左方の窯尻部分２に、セメント原料を予熱するためのプレヒータ３が設けられるとともに、図中右方の窯前４に、内部を加熱するための主バーナ５が設けられている。なお、図中符号６は、焼成後のセメントクリンカを冷却するためのクリンカクーラである。
【００３２】
ここで、プレヒータ３は、上下方向に直列的に配置された複数段のサイクロンによって構成されており、供給管７を介して最上段のサイクロンにセメント原料が供給されるとともに、最下段のサイクロンの底部には、内部のセメント原料をセメントキルン１の窯尻部分２へと送る移送管３ａが接続されている。
【００３３】
他方、窯尻部分２には、セメントキルン１から排出された燃焼排ガスを最下段のサイクロンへと供給する排ガス管３ｂが設けられているおり、最上段のサイクロンの上部から排出された排ガスが、図示されない排気ファンによって排気ライン８を介して排気されて行くようになっている。
【００３４】
そして、このセメント製造設備には、ＡＳＲ分別設備１０が設置されている。
このＡＳＲ分別設備１０は、少なくともシュレッダーダスト（ＡＳＲ）を破砕する破砕手段と、この破砕手段によって所定の寸法に細かく破断されたＡＳＲを比重差に基づいて軽い紙、布、木類等の可燃分を主体とする軽量ダストと、重いガラスや金属類等の不燃物を主体とする重量ダストとに分別する風力分別機をと備えたものである。
【００３５】
他方、上記セメント製造設備におけるセメントキルン１の窯前４には、補助バーナ１１が設けられている。この補助バーナ１１は、主バーナ５の上方に所定の間隔をおいて配置されている。また、この補助バーナ１１には、供給管１２が接続されるとともに、この供給管１２には、搬送用の圧縮空気を供給するエアー配管１３が接続されている。
【００３６】
そして、上記ＡＳＲ分別設備１０によって分別された軽量ダストは、上記補助バーナ１１の供給管１２から圧縮空気１３によってセメントキルン１内に投入されるようになっている。
また、ＡＳＲ分別設備１０において分別されたガラスや金属類を多く含む重量ダストは、最終的にセメント原料と共にセメントキルン１の窯尻部分２からセメントキルン１内に導入されるようになっている。
【００３７】
この際に、窯尻部分２における排ガス中の塩素濃度を検出し、当該塩素濃度が７０００ｐｐｍを超えた際に、上記風力分別機における分別の比重差を高めることにより、窯尻部分２からセメントキルン１内に導入する重量ダストの量を減少させるとともに、窯前４から内部に投入する軽量ダストの量を増加させ、かつ上記塩素濃度が１００００ｐｐｍを超えた際に、窯尻部分２からの重量ダストの投入を停止するようになっている。
【００３８】
次に、上記構成からなるセメント製造設備およびＡＳＲ分別設備を用いた本発明に係るシュレッダーダストの処理方法の一実施形態について説明する。
先ず、このセメント製造設備においては、図示されない乾式ミルにおいて、セメント原料となる石灰石、粘土、珪石および酸化鉄原料が粉砕混合され、一端原料サイロに貯留された後に上記供給管７に送られて、プレヒータ３の最上段のサイクロンに供給される。
【００３９】
そして、この最上段のサイクロンに供給されたセメント原料は、順次下方のサイクロンへと落下するにしたがって、下方から上昇するセメントキルン１からの高温の排ガスによって予熱され、最終的に最下段のサイクロンから移送管３ａを介してセメントキルン１に導入される。この際に、窯尻部分２は、約９００℃の温度雰囲気になっている。
【００４０】
そして、この窯尻部分２からセメントキルン１内に送られた上記セメント原料は、セメントキルン１内おいて、窯前４側へと徐々に送られる過程において、主バーナ５からの燃焼排ガスによって約１４５０℃まで加熱され、焼成されてクリンカとなる。次いで、窯前４に到達したクリンカは、クリンカクーラ６内に落下して図中右方に送られる。この際に、クリンカクーラ６内に供給された空気によって所定温度まで冷却されて最終的に当該クリンカクーラ６から取り出される。
【００４１】
これと併行して、このセメント製造設備に搬入されたＡＳＲは、ＡＳＲ分別設備１０において風力選別機によって可燃物を主体とする軽量ダストと不燃物を主体とする重量ダストとに分別される。そして、可燃物を多く含む軽量ダストについては、供給管１２から補助バーナ１１へと送られ、エアー配管１３から供給される圧縮空気とともに、セメントキルン１内であって、主バーナ５の火炎に向けて投入される。これにより、セメントキルン１内の高温雰囲気および主バーナ５からの火炎によって燃焼される。
【００４２】
他方、ＡＳＲ分別設備１０において分別された不燃物を多く含む重量ダストは、最終的にセメント原料と共に窯尻部分２からセメントキルン１内に導入されて焼成される。
すなわち、ＡＳＲ分別設備１０の粉砕手段によって粉砕された重量ダストの粒径が、直接セメントキルン１内に投入するには未だ大きすぎる場合には、当該重量ダストをさらに破砕等して細粒径化させる必要がある。
【００４３】
このような場合には、上記重量ダストを上述したセメント原料を粉砕混合するための乾式ミルに投入して、粉砕しつつ上記セメント原料と混合し、供給管７からプレヒータ３に送って最終的に窯尻部分２からセメントキルン１内に導入する。
【００４４】
また、上記粉砕手段によって粉砕された重量ダストを、そのままセメント原料に混合しても問題がない場合には、直接セメントキルン１の窯尻部分２、例えばセメントキルン１を回転自在に支持する窯尻のケーシングやプレヒータ３から上記ケーシングに至る移送管３ａに投入する。
【００４５】
そして、セメント原料と共に窯尻部分２からセメントキルン１内に導入された上記重量ダストは、当該セメント原料と共に焼成され、上記重量ダスト中の鉄やガラスは、最終的にセメント原料の一部として利用される。
なお、ＡＳＲ分別設備の風力選別機によっては、比較的重量の大きなプラスチックの塊等の可燃物も、重量ダストとして分別されてしまうが、当該可燃物についても、プレヒータ３からセメントキルン１へと送られる過程において燃焼される。
【００４６】
さらに、上記処理と併行して、窯尻部分２における排ガス中の塩素濃度を検出し、当該塩素濃度が７０００ｐｐｍを超えた際に、上記風力分別機における分別の比重差を高めることにより、窯尻部分２からセメントキルン１内に導入する重量ダストの量を減少させるとともに、窯前４から内部に投入する軽量ダストの量を増加させ、かつ上記塩素濃度が１００００ｐｐｍを超えた際に、窯尻部分２からの重量ダストの投入を停止する。
【００４７】
このように、上記構成からなるシュレッダーダストの処理方法によれば、シュレッダーダスト（ＡＳＲ）から分別された可燃分を主体とする軽量ダストを、セメントキルン１の窯前４に設けた補助バーナ１１から内部に投入して、主バーナ５の火炎によって燃焼させることにより、主バーナ５の燃料の一部として有効利用した上で、処理することができる。
【００４８】
また、上記シュレッダーダスト（ＡＳＲ）から分別された重量ダストについても、セメント原料と共にセメントキルン１内において焼成することにより、当該セメント原料の一部として有効利用することができる。この結果、上記シュレッダーダスト（ＡＳＲ）を、追加的な設備やエネルギーを要することなく、逆に有効利用しつつ処理することができる。
【００４９】
加えて、窯尻部分２における排ガス中の塩素濃度を検出して、この塩素濃度が７０００ｐｐｍを超えた際に、分別の比重差を高めることにより、窯尻部分２からセメントキルン１内に導入される重量ダストの量を減少させるとともに、窯前４から内部に投入する軽量ダストの量を増加させ、さらに上記塩素濃度が１００００ｐｐｍを超えた際に、上記重量ダストの投入を停止しているために、プレヒータ下部のサイクロンの閉塞や、コーチングの成長速度が増加することに起因する閉塞の発生といった弊害が生じることを未然に防止することができ、安定的な操業を確保することができる。
【００５０】
（第２の実施形態）
図２は、本発明に係るシュレッダーダストの処理方法の第２の実施形態を示すもので、この処理方法においては、分別設備２０が、ＡＳＲを破砕する破砕手段２１と、この破砕手段２１によって破砕されたＡＳＲから鉄を分離回収する磁選機２２と、この磁選機２２において鉄が分離されたＡＳＲから、うず電流と磁場との相互作用によってアルミニウム、銅等の非鉄金属を分離回収する非鉄選別機２３と、当該非鉄金属が分離された後のＡＳＲを比重差に基づいて、軽い紙、布、木類等の可燃物を主体とする軽量ダストと、重いガラス等の不燃物を主体とする重量ダストとに分別する風力分別機２４を備えている。
【００５１】
したがって、先ず上記分別設備２０において、ＡＳＲから鉄および非鉄金属を分離回収した後に、軽量ダストと重量ダストとに分別し、軽量ダストについては、同様に供給管１２から補助バーナ１１へと送られ、エアー配管１３から供給される圧縮空気とともに、セメントキルン１内であって、主バーナ５の火炎に向けて投入される。
そして、ＡＳＲから鉄および非鉄金属が分離回収されて残った上記重量ダストが、最終的にセメント原料と共にセメントキルン１内へと導入されてゆく。
【００５２】
このように、第２の実施形態に係る処理方法によっても、第１の実施形態に示したものと同様に作用効果を得ることができる。
加えて、この処理方法によれば、分別節義２０において、リサイクル資源として貴重な銅等の非鉄金属や鉄を、事前に分離回収しているために、これら回収した金属類を別途精錬設備等に送ることにより、有効に再利用することが可能になる。
【００５３】
さらに、ＡＳＲから分別された重量ダスト中の銅の大部分は、塩化ビニル等の塩素濃度が高い被覆物によって被覆された形態で存在しているために、当該銅を除去することにより、同時に重量ダスト中の塩素含有量も大幅に低減させることができるという効果も得られる。
【００５４】
なお、上述した第１および第２の実施形態においては、いずれも本発明に係るシュレッダーダストの処理方法を、自動車の解体時に発生するシュレッダーダスト（ＡＳＲ）を処理する場合に適用した場合についてのみ説明したが、これに限定されるものではなく、家電製品等のリサイクルの過程で発生したシュレッダーダスト等の処理に適用することも可能である。
【図面の簡単な説明】
【００５５】
【図１】本発明の第１の実施形態を実施するためのセメント製造設備およびＡＳＲ分別設備を示す概略構成図である。
【図２】本発明の第２の実施形態を実施するためのＡＲＳ分別設備の構成および作用を示すフロー図である。
【符号の説明】
【００５６】
１  セメントキルン
２  窯尻部分
４  窯前
５  主バーナ
１０、２０  分別設備
１１  補助バーナ
１２  供給管
１３  圧縮空気のエアー配管
【図１】
2010131551.tif 000004
【図２】
2010131551.tif 000005